(57)【特許請求の範囲】
【請求項１】
多官能アミン成分を含むアミン溶液と多官能酸ハライド成分を含む有機溶液とを多孔性支持体上で接触させて、ポリアミド系樹脂を含むスキン層を多孔性支持体の表面に形成する工程を含む複合半透膜の製造方法において、
前記接触は、エタノール、プロパノール、ブタノール、ブチルアルコール、１−ペンタノール、２−ペンタノール、ｔ−アミルアルコール、イソアミルアルコール、イソブチルアルコール、イソプロピルアルコール、ウンデカノール、２−エチルブタノール、２−エチルヘキサノール、オクタノール、シクロヘキサノール、テトラヒドロフルフリルアルコール、ｔ−ブタノール、ベンジルアルコール、４−メチル−２−ペンタノール、３−メチル−２−ブタノール、ペンチルアルコール、アリルアルコール、アニソール、エチルイソアミルエーテル、エチル−ｔ−ブチルエーテル、エチルベンジルエーテル、クラウンエーテル、クレジルメチルエーテル、ジイソアミルエーテル、ジイソプロピルエーテル、ジグリシジルエーテル、シネオール、ジフェニルエーテル、ジブチルエーテル、ジプロピルエーテル、ジベンジルエーテル、ジメチルエーテル、テトラヒドロピラン、トリオキサン、ジクロロエチルエーテル、ブチルフェニルエーテル、フラン、モノジクロロジエチルエーテル、エチレングリコールジメチルエーテル、エチレングリコールジエチルエーテル、エチレングリコールジブチルエーテル、エチレングリコールモノメチルエーテル、エチレングリコールモノエチルエーテル、エチレングリコールモノブチルエーテル、ジエチレングリコールジメチルエーテル、ジエチレングリコールジエチルエーテル、ジエチレングリコールジブチルエーテル、ジエチレングリコールモノメチルエーテル、ジエチレングリコールモノエチルエーテル、ジエチレングリコールモノブチルエーテル、ジエチレンクロロヒドリンから選ばれる少なくとも一つの溶解度パラメーターが８〜１４（cal／cm3)1/2の物質の存在下で行われ、かつ
スキン層を多孔性支持体の表面に形成した後、スキン層に温水通水処理を施す工程を含み、
前記温水通水処理は、４０〜６０℃の温水を用いて１〜５時間行うことを特徴とする複合半透膜の製造方法。
【請求項２】
多官能アミン成分がピペラジンであり、多官能酸ハライド成分がトリメシン酸クロライドである請求項１記載の複合半透膜の製造方法。
【請求項３】
多官能アミン成分を含むアミン溶液と多官能酸ハライド成分を含む有機溶液とを多孔性支持体上で接触させて、ポリアミド系樹脂を含むスキン層を多孔性支持体の表面に形成して複合半透膜を作製する工程、及び複合半透膜をスパイラル状に加工する工程を含むスパイラル型分離膜エレメントの製造方法において、
前記接触は、エタノール、プロパノール、ブタノール、ブチルアルコール、１−ペンタノール、２−ペンタノール、ｔ−アミルアルコール、イソアミルアルコール、イソブチルアルコール、イソプロピルアルコール、ウンデカノール、２−エチルブタノール、２−エチルヘキサノール、オクタノール、シクロヘキサノール、テトラヒドロフルフリルアルコール、ｔ−ブタノール、ベンジルアルコール、４−メチル−２−ペンタノール、３−メチル−２−ブタノール、ペンチルアルコール、アリルアルコール、アニソール、エチルイソアミルエーテル、エチル−ｔ−ブチルエーテル、エチルベンジルエーテル、クラウンエーテル、クレジルメチルエーテル、ジイソアミルエーテル、ジイソプロピルエーテル、ジグリシジルエーテル、シネオール、ジフェニルエーテル、ジブチルエーテル、ジプロピルエーテル、ジベンジルエーテル、ジメチルエーテル、テトラヒドロピラン、トリオキサン、ジクロロエチルエーテル、ブチルフェニルエーテル、フラン、モノジクロロジエチルエーテル、エチレングリコールジメチルエーテル、エチレングリコールジエチルエーテル、エチレングリコールジブチルエーテル、エチレングリコールモノメチルエーテル、エチレングリコールモノエチルエーテル、エチレングリコールモノブチルエーテル、ジエチレングリコールジメチルエーテル、ジエチレングリコールジエチルエーテル、ジエチレングリコールジブチルエーテル、ジエチレングリコールモノメチルエーテル、ジエチレングリコールモノエチルエーテル、ジエチレングリコールモノブチルエーテル、ジエチレンクロロヒドリンから選ばれる少なくとも一つの溶解度パラメーターが８〜１４（cal／cm3)1/2の物質の存在下で行われ、かつ
複合半透膜をスパイラル状に加工した後、スキン層に温水通水処理を施す工程を含み、
前記温水通水処理は、４０〜６０℃の温水を用いて１〜５時間行うことを特徴とするスパイラル型分離膜エレメントの製造方法。
【請求項４】
多官能アミン成分がピペラジンであり、多官能酸ハライド成分がトリメシン酸クロライドである請求項３記載のスパイラル型分離膜エレメントの製造方法。
【請求項５】
多孔性支持体上にポリアミド系樹脂を含むスキン層を有する複合半透膜の前記スキン層の弾性率を水中ＡＦＭでのフォースカーブ測定により算出し、得られた弾性率の値が１００ＭＰａ以上の場合には、当該複合半透膜は、熱によって水透過性が低下しにくいと評価し、得られた弾性率の値が１００ＭＰａ未満の場合には、当該複合半透膜は、熱によって水透過性が低下しやすいと評価する、複合半透膜の水透過性能の評価方法。
【発明の詳細な説明】
【技術分野】
【０００１】
本発明は、ポリアミド系樹脂を含むスキン層が多孔性支持体の表面に形成されている複合半透膜、当該複合半透膜を用いたスパイラル型分離膜エレメント、及びその製造方法に関する。かかる複合半透膜及びスパイラル型分離膜エレメントは、超純水の製造、かん水または海水の脱塩などに好適であり、また染色排水や電着塗料排水などの公害発生原因である汚れなどから、その中に含まれる汚染源あるいは有効物質を除去・回収し、排水のクローズ化に寄与することができる。また、食品用途などで有効成分の濃縮、浄水や下水用途等での有害成分の除去などの高度処理に用いることができる。また、油田やシェールガス田などにおける排水処理に用いることができる。
【背景技術】
【０００２】
複合半透膜はその濾過性能や処理方法に応じてＲＯ（逆浸透）膜、ＮＦ（ナノ濾過）膜、ＦＯ（正浸透）膜と呼ばれ、超純水製造、海水淡水化、かん水の脱塩処理、排水の再利用処理などに用いることができる。
【０００３】
現在、複合半透膜としては、多官能アミンと多官能酸ハロゲン化物との界面重合によって得られるポリアミド樹脂を含むスキン層が多孔性支持体上に形成されたものが提案されている（特許文献１）。
【０００４】
複合半透膜は、通常、スパイラル型分離膜エレメントに加工して水処理等に用いられている。例えば、供給側流体を分離膜表面へ導く供給側流路材、供給側流体を分離する分離膜、分離膜を透過し供給側流体から分離された透過側流体を中心管へと導く透過側流路材からなるユニットを有孔の中心管の周りに巻き付けたスパイラル型分離膜エレメントが知られている（特許文献２、３）。
【０００５】
当該スパイラル型分離膜エレメントは、気温の高い地域で使用される場合が多い。また、製造したスパイラル型分離膜エレメントは、通常、船で輸送するため、赤道付近では高温環境下に曝されることになる。そして、スパイラル型分離膜エレメントが高温環境下に長期間曝されると水透過性が低下するという問題があった。そのため、気温の高い地域ではスパイラル型分離膜エレメントを冷蔵保存したり、船で輸送する場合には冷蔵保存しながらスパイラル型分離膜エレメントを輸送する必要があった。しかし、スパイラル型分離膜エレメントを冷蔵保存するとコストが高くなるため、冷蔵保存する必要のないスパイラル型分離膜エレメントの開発が望まれていた。
【０００６】
一方、特許文献４では、水透過性、有機物阻止性能および塩阻止性能に優れた複合逆浸透膜を得るために、ポリアミド製薄膜を温度４０〜１００℃の水溶液に接触させることが記載されている。
【０００７】
また、特許文献５では、塩通過を低くするために、膜を水中にて４０〜１００℃にて３０秒〜２４時間加熱することが記載されている。
【０００８】
また、特許文献６では、高温安定性と高いイオン分離性能を併せ有する複合半透膜を得るために、架橋ポリアミドの薄膜層に対して６０〜１００℃の範囲内でかつ１５分以上の加熱処理を施すことが記載されている。
【先行技術文献】
【特許文献】
【０００９】
【特許文献１】特開２００５−１０３５１７号公報
【特許文献２】特開２０００−３５４７４３号公報
【特許文献３】特開２００６−６８６４４号公報
【特許文献４】特開平１０−１６５７９０号公報
【特許文献５】特表２００１−５２１８０８号公報
【特許文献６】特開２００５−１４４２１１号公報
【発明の概要】
【発明が解決しようとする課題】
【００１０】
本発明は、高温環境下に長期間曝された場合であっても水透過性が低下しにくい複合半透膜、当該複合半透膜を用いたスパイラル型分離膜エレメント、及びその製造方法を提供することを目的とする。また、本発明は、簡便な評価方法により、熱によって複合半透膜の水透過性が低下しやすいか否かを評価する、複合半透膜の水透過性能の評価方法を提供することを目的とする。
【課題を解決するための手段】
【００１１】
本発明者らは、前記課題を解決すべく鋭意検討を重ねた結果、以下に示す複合半透膜により上記目的を達成できることを見出し、本発明を完成するに至った。
【００１２】
すなわち、本発明は、多孔性支持体上にポリアミド系樹脂を含むスキン層を有する複合半透膜において、前記スキン層は、水中ＡＦＭでのフォースカーブ測定により算出される弾性率が１００ＭＰａ以上であることを特徴とする複合半透膜、に関する。
【００１３】
複合半透膜は水の存在下で使用されるが、これまで実際の使用環境である水中でのスキン層の物性は検討されていなかった。本発明者は、新たな分析手法を採用して、水中でのスキン層の物性を検討したところ、意外にも、水中ＡＦＭ（Atomic Force Microscope）でのフォースカーブ測定により算出される弾性率が１００ＭＰａ以上であるスキン層を用いた場合には、高温環境下（４０℃以上）に長期間（３００日以上）曝された場合であっても水透過性が低下しにくい複合半透膜が得られることを見出した。空気中でスキン層の弾性率を測定した場合には、水透過性の低下とスキン層の弾性率の相関関係ははっきりしなかったが、水中ＡＦＭでのフォースカーブ測定による新たな分析手法を採用することにより、水透過性の低下とスキン層の弾性率の相関関係が明確になった。
【００１４】
ポリアミド系樹脂は、ピペラジンとトリメシン酸クロライドとの重合体を含むことが好ましい。
【００１５】
また、本発明は、多官能アミン成分を含むアミン溶液と多官能酸ハライド成分を含む有機溶液とを多孔性支持体上で接触させて、ポリアミド系樹脂を含むスキン層を多孔性支持体の表面に形成する工程を含む複合半透膜の製造方法において、
前記接触は、エタノール、プロパノール、ブタノール、ブチルアルコール、１−ペンタノール、２−ペンタノール、ｔ−アミルアルコール、イソアミルアルコール、イソブチルアルコール、イソプロピルアルコール、ウンデカノール、２−エチルブタノール、２−エチルヘキサノール、オクタノール、シクロヘキサノール、テトラヒドロフルフリルアルコール、ｔ−ブタノール、ベンジルアルコール、４−メチル−２−ペンタノール、３−メチル−２−ブタノール、ペンチルアルコール、アリルアルコール、アニソール、エチルイソアミルエーテル、エチル−ｔ−ブチルエーテル、エチルベンジルエーテル、クラウンエーテル、クレジルメチルエーテル、ジイソアミルエーテル、ジイソプロピルエーテル、ジグリシジルエーテル、シネオール、ジフェニルエーテル、ジブチルエーテル、ジプロピルエーテル、ジベンジルエーテル、ジメチルエーテル、テトラヒドロピラン、トリオキサン、ジクロロエチルエーテル、ブチルフェニルエーテル、フラン、モノジクロロジエチルエーテル、エチレングリコールジメチルエーテル、エチレングリコールジエチルエーテル、エチレングリコールジブチルエーテル、エチレングリコールモノメチルエーテル、エチレングリコールモノエチルエーテル、エチレングリコールモノブチルエーテル、ジエチレングリコールジメチルエーテル、ジエチレングリコールジエチルエーテル、ジエチレングリコールジブチルエーテル、ジエチレングリコールモノメチルエーテル、ジエチレングリコールモノエチルエーテル、ジエチレングリコールモノブチルエーテル、ジエチレンクロロヒドリンから選ばれる少なくとも一つの溶解度パラメーターが８〜１４（cal／cm3)1/2の物質の存在下で行われ、かつ
スキン層を多孔性支持体の表面に形成した後、スキン層に温水通水処理を施す工程を含むことを特徴とする複合半透膜の製造方法、に関する。
【００１６】
スキン層を多孔性支持体の表面に形成した後、スキン層に温水通水処理を施すことにより、水中ＡＦＭでのフォースカーブ測定により算出される弾性率が１００ＭＰａ以上であるスキン層を形成することができる。それにより、保存時又は輸送時に高温環境下に長期間曝された場合であっても水透過性が低下しにくい複合半透膜を得ることができる。しかし、スキン層に温水通水処理を施すと熱によって複合半透膜の水透過性が１０〜２０％程度低下する。そのため、本発明では、溶解度パラメーターが８〜１４（cal／cm3)1/2の物質の存在下でスキン層を形成することによって複合半透膜の初期の水透過性を向上させ、それにより、スキン層に温水通水処理を施すことによって起こる複合半透膜の水透過性の低下を補っている。なお、スキン層に温水通水処理を施すことにより、水中ＡＦＭでのフォースカーブ測定におけるスキン層の弾性率が１００ＭＰａ以上になる理由は明らかではないが、温水通水処理によりポリアミド系樹脂の架橋構造が収縮して規則正しく配列するためと考えられる。
【００１７】
温水通水処理は、４０〜６０℃の温水を用いて１〜５時間行うことが好ましい。温水の温度が４０℃未満の場合には、スキン層の弾性率が１００ＭＰａ以上になり難くなる傾向にあり、一方、温水の温度が６０℃を超える場合には、複合半透膜の水透過性が大きく低下しやすくなる傾向にある。また、処理時間が１時間未満の場合には、スキン層の弾性率が１００ＭＰａ以上になり難くなる傾向にあり、一方、処理時間が５時間を超えても効果に影響しないため、製造効率の面で不利である。
【００１８】
また、多官能アミン成分がピペラジンであり、多官能酸ハライド成分がトリメシン酸クロライドであることが好ましい。
【００１９】
また、本発明は、前記製造方法により得られ、スキン層は、水中ＡＦＭでのフォースカーブ測定により算出される弾性率が１００ＭＰａ以上である複合半透膜、及び当該複合半透膜を用いたスパイラル型分離膜エレメント、に関する。
【００２０】
また、本発明は、多官能アミン成分を含むアミン溶液と多官能酸ハライド成分を含む有機溶液とを多孔性支持体上で接触させて、ポリアミド系樹脂を含むスキン層を多孔性支持体の表面に形成して複合半透膜を作製する工程、及び複合半透膜をスパイラル状に加工する工程を含むスパイラル型分離膜エレメントの製造方法において、
前記接触は、エタノール、プロパノール、ブタノール、ブチルアルコール、１−ペンタノール、２−ペンタノール、ｔ−アミルアルコール、イソアミルアルコール、イソブチルアルコール、イソプロピルアルコール、ウンデカノール、２−エチルブタノール、２−エチルヘキサノール、オクタノール、シクロヘキサノール、テトラヒドロフルフリルアルコール、ｔ−ブタノール、ベンジルアルコール、４−メチル−２−ペンタノール、３−メチル−２−ブタノール、ペンチルアルコール、アリルアルコール、アニソール、エチルイソアミルエーテル、エチル−ｔ−ブチルエーテル、エチルベンジルエーテル、クラウンエーテル、クレジルメチルエーテル、ジイソアミルエーテル、ジイソプロピルエーテル、ジグリシジルエーテル、シネオール、ジフェニルエーテル、ジブチルエーテル、ジプロピルエーテル、ジベンジルエーテル、ジメチルエーテル、テトラヒドロピラン、トリオキサン、ジクロロエチルエーテル、ブチルフェニルエーテル、フラン、モノジクロロジエチルエーテル、エチレングリコールジメチルエーテル、エチレングリコールジエチルエーテル、エチレングリコールジブチルエーテル、エチレングリコールモノメチルエーテル、エチレングリコールモノエチルエーテル、エチレングリコールモノブチルエーテル、ジエチレングリコールジメチルエーテル、ジエチレングリコールジエチルエーテル、ジエチレングリコールジブチルエーテル、ジエチレングリコールモノメチルエーテル、ジエチレングリコールモノエチルエーテル、ジエチレングリコールモノブチルエーテル、ジエチレンクロロヒドリンから選ばれる少なくとも一つの溶解度パラメーターが８〜１４（cal／cm3)1/2の物質の存在下で行われ、かつ
複合半透膜をスパイラル状に加工した後、スキン層に温水通水処理を施す工程を含むことを特徴とするスパイラル型分離膜エレメントの製造方法、に関する。
【００２１】
本発明のスパイラル型分離膜エレメントの製造方法によれば、水中ＡＦＭでのフォースカーブ測定により算出される弾性率が１００ＭＰａ以上であるスキン層を有する複合半透膜を内蔵したスパイラル型分離膜エレメントを製造効率よく得ることができる。スキン層に温水通水処理を施す目的、及び溶解度パラメーターが８〜１４（cal／cm3)1/2の物質の存在下でスキン層を形成する目的は前記の通りである。
【００２２】
温水通水処理は、４０〜６０℃の温水を用いて１〜５時間行うことが好ましい。温水の温度が４０℃未満の場合には、スキン層の弾性率が１００ＭＰａ以上になり難くなる傾向にあり、一方、温水の温度が６０℃を超える場合には、スパイラル型分離膜エレメントの水透過性が大きく低下しやすくなる傾向にある。また、処理時間が１時間未満の場合には、スキン層の弾性率が１００ＭＰａ以上になり難くなる傾向にあり、一方、処理時間が５時間を超えても効果に影響しないため、製造効率の面で不利である。
【００２３】
また、多官能アミン成分がピペラジンであり、多官能酸ハライド成分がトリメシン酸クロライドであることが好ましい。
【００２４】
また、本発明は、前記製造方法により得られ、スキン層は、水中ＡＦＭでのフォースカーブ測定により算出される弾性率が１００ＭＰａ以上であるスパイラル型分離膜エレメント、に関する。
【００２５】
さらに、本発明は、多孔性支持体上にポリアミド系樹脂を含むスキン層を有する複合半透膜の前記スキン層の弾性率を水中ＡＦＭでのフォースカーブ測定により算出し、得られた弾性率の値が１００ＭＰａ以上の場合には、当該複合半透膜は、熱によって水透過性が低下しにくいと評価し、得られた弾性率の値が１００ＭＰａ未満の場合には、当該複合半透膜は、熱によって水透過性が低下しやすいと評価する、複合半透膜の水透過性能の評価方法、に関する。
【発明の効果】
【００２６】
本発明の複合半透膜及びスパイラル型分離膜エレメントは、高温環境下に長期間曝された場合であっても水透過性が低下しにくいものである。そのため、本発明の複合半透膜及びスパイラル型分離膜エレメントは、保管時又は輸送時に冷蔵保存する必要がない。それにより、水処理施設の運営コスト又は水処理施設への運搬コストを削減することができる。また、本発明の複合半透膜の水透過性能の評価方法によれば、簡便な評価方法により、熱によって複合半透膜の水透過性が低下しやすいか否かを事前に評価することができる。
【図面の簡単な説明】
【００２７】
【図１】サンプルの固定方法を示す概略構成図
【発明を実施するための形態】
【００２８】
以下、本発明の実施の形態について説明する。本発明の複合半透膜は、多孔性支持体上にポリアミド系樹脂を含むスキン層を有する。
【００２９】
ポリアミド系樹脂は、多官能アミン成分と多官能酸ハライド成分とを反応させることにより得られる。
【００３０】
多官能アミン成分とは、２以上の反応性アミノ基を有する多官能アミンであり、芳香族、脂肪族及び脂環式の多官能アミンが挙げられる。
【００３１】
芳香族多官能アミンとしては、例えば、ｍ−フェニレンジアミン、ｐ−フェニレンジアミン、ｏ−フェニレンジアミン、１，３，５−トリアミノベンゼン、１，２，４−トリアミノベンゼン、３，５−ジアミノ安息香酸、２，４−ジアミノトルエン、２，６−ジアミノトルエン、Ｎ，Ｎ’−ジメチル−ｍ−フェニレンジアミン、２，４−ジアミノアニソール、アミドール、キシリレンジアミン等が挙げられる。
【００３２】
脂肪族多官能アミンとしては、例えば、エチレンジアミン、プロピレンジアミン、トリス（２−アミノエチル）アミン、ｎ−フェニル−エチレンジアミン等が挙げられる。
【００３３】
脂環式多官能アミンとしては、例えば、１，３−ジアミノシクロヘキサン、１，２−ジアミノシクロヘキサン、１，４−ジアミノシクロヘキサン、ピペラジン、２，５−ジメチルピペラジン、４−アミノメチルピペラジン等が挙げられる。
【００３４】
これらの多官能アミンは１種で用いてもよく、２種以上を併用してもよい。これらのうち、多官能酸ハライド成分との反応性の観点からピペラジン、２，５−ジメチルピペラジン、又は４−アミノメチルピペラジンを用いることが好ましく、ピペラジンを用いることがより好ましい。
【００３５】
多官能酸ハライド成分とは、反応性カルボニル基を２個以上有する多官能酸ハライドである。
【００３６】
多官能酸ハライドとしては、芳香族、脂肪族及び脂環式の多官能酸ハライドが挙げられる。
【００３７】
芳香族多官能酸ハライドとしては、例えば、トリメシン酸トリクロライド、テレフタル酸ジクロライド、イソフタル酸ジクロライド、ビフェニルジカルボン酸ジクロライド、ナフタレンジカルボン酸ジクロライド、ベンゼントリスルホン酸トリクロライド、ベンゼンジスルホン酸ジクロライド、クロロスルホニルベンゼンジカルボン酸ジクロライド等が挙げられる。
【００３８】
脂肪族多官能酸ハライドとしては、例えば、プロパンジカルボン酸ジクロライド、ブタンジカルボン酸ジクロライド、ペンタンジカルボン酸ジクロライド、プロパントリカルボン酸トリクロライド、ブタントリカルボン酸トリクロライド、ペンタントリカルボン酸トリクロライド、グルタリルハライド、アジポイルハライド等が挙げられる。
【００３９】
脂環式多官能酸ハライドとしては、例えば、シクロプロパントリカルボン酸トリクロライド、シクロブタンテトラカルボン酸テトラクロライド、シクロペンタントリカルボン酸トリクロライド、シクロペンタンテトラカルボン酸テトラクロライド、シクロヘキサントリカルボン酸トリクロライド、テトラハイドロフランテトラカルボン酸テトラクロライド、シクロペンタンジカルボン酸ジクロライド、シクロブタンジカルボン酸ジクロライド、シクロヘキサンジカルボン酸ジクロライド、テトラハイドロフランジカルボン酸ジクロライド等が挙げられる。
【００４０】
これら多官能酸ハライドは１種で用いてもよく、２種以上を併用してもよい。高塩阻止性能のスキン層を得るためには、芳香族多官能酸ハライドを用いることが好ましい。また、多官能酸ハライド成分の少なくとも一部に３価以上の多官能酸ハライドを用いて、架橋構造を形成するのが好ましい。特に、トリメシン酸トリクロライドを用いることが好ましい。
【００４１】
また、ポリアミド系樹脂を含むスキン層の性能を向上させるために、ポリビニルアルコール、ポリビニルピロリドン、ポリアクリル酸などのポリマー、ソルビトール、グリセリンなどの多価アルコールなどを共重合させてもよい。
【００４２】
スキン層を支持する多孔性支持体は、スキン層を支持しうるものであれば特に限定されず、通常平均孔径１０〜５００Å程度の微孔を有する限外濾過膜が好ましく用いられる。多孔性支持体の形成材料としては、例えば、ポリスルホン、ポリエーテルスルホンのようなポリアリールエーテルスルホン、ポリイミド、ボリフッ化ビニリデンなど種々のものをあげることができるが、特に化学的、機械的、熱的に安定である点からポリスルホン、ポリアリールエーテルスルホンが好ましく用いられる。かかる多孔性支持体の厚さは、通常約２５〜１２５μｍ、好ましくは約４０〜７５μｍであるが、必ずしもこれらに限定されるものではない。なお、多孔性支持体は織布、不織布等の基材による裏打ちにて補強されていている。
【００４３】
ポリアミド系樹脂を含むスキン層を多孔性支持体の表面に形成する方法は特に制限されず、あらゆる公知の手法を用いることができる。例えば、界面縮合法、相分離法、薄膜塗布法などが挙げられる。界面縮合法とは、具体的に、多官能アミン成分を含有するアミン溶液と、多官能酸ハライド成分を含有する有機溶液とを接触させて界面重合させることによりスキン層を形成し、該スキン層を多孔性支持体上に載置する方法や、多孔性支持体上での前記界面重合によりポリアミド系樹脂のスキン層を多孔性支持体上に直接形成する方法である。かかる界面縮合法の条件等の詳細は、特開昭５８−２４３０３号公報、特開平１−１８０２０８号公報等に記載されており、それらの公知技術を適宜採用することができる。
【００４４】
本発明においては、多官能アミン成分を含むアミン溶液と多官能酸ハライド成分を含む有機溶液とを多孔性支持体上で接触させて界面重合させることによりスキン層を形成する方法が好ましい。
【００４５】
アミン溶液中の多官能アミン成分の濃度は特に制限されないが、０．１〜５重量％であることが好ましく、さらに好ましくは０．５〜４重量％である。多官能アミン成分の濃度が０．１重量％未満の場合にはスキン層にピンホール等の欠陥が生じやすくなり、また塩阻止性能が低下する傾向にある。一方、多官能アミン成分の濃度が５重量％を超える場合には、多官能アミン成分が多孔性支持体中に浸透しやすくなったり、膜厚が厚くなりすぎて透過抵抗が大きくなって透過流束が低下する傾向にある。
【００４６】
有機溶液中の多官能酸ハライド成分の濃度は特に制限されないが、０．０１〜５重量％であることが好ましく、さらに好ましくは０．０５〜３重量％である。多官能酸ハライド成分の濃度が０．０１重量％未満の場合には、未反応多官能アミン成分が残留しやすくなったり、スキン層にピンホール等の欠陥が生じやすくなって塩阻止性能が低下する傾向にある。一方、多官能酸ハライド成分の濃度が５重量％を超える場合には、未反応多官能酸ハライド成分が残留しやすくなったり、膜厚が厚くなりすぎて透過抵抗が大きくなり、透過流束が低下する傾向にある。
【００４７】
アミン溶液の溶媒としては、例えば、水、アルコール（例えば、エタノール、イソプロピルアルコール、及びエチレングリコールなど）、及び水とアルコールとの混合溶媒などが挙げられる。
【００４８】
有機溶液の溶媒としては、水に対する溶解度が低く、多孔性支持体を劣化させず、多官能酸ハライド成分を溶解するものであれば特に限定されず、例えば、シクロヘキサン、ヘプタン、オクタン、及びノナン等の飽和炭化水素、１，１，２−トリクロロトリフルオロエタン等のハロゲン置換炭化水素などを挙げることができる。好ましくは沸点が３００℃以下、さらに好ましくは沸点が２００℃以下の飽和炭化水素またはナフテン系溶媒である。有機溶媒は１種単独で用いてもよく、２種以上の混合溶媒として用いてもよい。
【００４９】
本発明においては、溶解度パラメーターが８〜１４（cal／cm3)1/2の物質の存在下でアミン溶液と有機溶液とを接触させることが好ましい。
【００５０】
溶解度パラメーターとは、液体のモル蒸発熱を△Hcal/mol、モル体積をVcm3 /molとするとき、（△H／V）1/2 （cal／cm3 )1/2で定義される量をいう。溶解度パラメーターが８〜１４（cal／cm3)1/2の物質としては、例えば、アルコール類、エーテル類、ケトン類、エステル類、ハロゲン化炭化水素類、及び含硫黄化合物類などが挙げられる。
【００５１】
アルコール類としては、例えば、エタノール、プロパノール、ブタノール、ブチルアルコール、１−ペンタノール、２−ペンタノール、ｔ−アミルアルコール、イソアミルアルコール、イソブチルアルコール、イソプロピルアルコール、ウンデカノール、２−エチルブタノール、２−エチルヘキサノール、オクタノール、シクロヘキサノール、テトラヒドロフルフリルアルコール、ネオペンチルグリコール、ｔ−ブタノール、ベンジルアルコール、４−メチル−２−ペンタノール、３−メチル−２−ブタノール、ペンチルアルコール、アリルアルコール、エチレングリコール、ジエチレングリコール、トリエチレングリコール、テトラエチレングリコール等が挙げられる。
【００５２】
エーテル類としては、例えば、アニソール、エチルイソアミルエーテル、エチル−ｔ−ブチルエーテル、エチルベンジルエーテル、クラウンエーテル、クレジルメチルエーテル、ジイソアミルエーテル、ジイソプロピルエーテル、ジエチルエーテル、ジオキサン、ジグリシジルエーテル、シネオール、ジフェニルエーテル、ジブチルエーテル、ジプロピルエーテル、ジベンジルエーテル、ジメチルエーテル、テトラヒドロピラン、テトラヒドロフラン、トリオキサン、ジクロロエチルエーテル、ブチルフェニルエーテル、フラン、メチル−ｔ−ブチルエーテル、モノジクロロジエチルエーテル、エチレングリコールジメチルエーテル、エチレングリコールジエチルエーテル、エチレングリコールジブチルエーテル、エチレングリコールモノメチルエーテル、エチレングリコールモノエチルエーテル、エチレングリコールモノブチルエーテル、ジエチレングリコールジメチルエーテル、ジエチレングリコールジエチルエーテル、ジエチレングリコールジブチルエーテル、ジエチレングリコールモノメチルエーテル、ジエチレングリコールモノエチルエーテル、ジエチレングリコールモノブチルエーテル、ジエチレンクロロヒドリン等が挙げられる。
【００５３】
ケトン類としては、例えば、エチルブチイルケトン、ジアセトンアルコール、ジイソブチルケトン、シクロヘキサノン、２−ヘプタノン、メチルイソブチルケトン、メチルエチルケトン、メチルシクロヘキサン等が挙げられる。
【００５４】
エステル類としては、例えば、ギ酸メチル、ギ酸エチル、ギ酸プロピル、ギ酸ブチル、ギ酸イソブチル、ギ酸イソアミル、酢酸メチル、酢酸エチル、酢酸プロピル、酢酸ブチル、酢酸イソブチル、酢酸アミル等が挙げられる。
【００５５】
ハロゲン化炭化水素類としては、例えば、アリルクロライド、塩化アミル、ジクロロメタン、ジクロロエタン等が挙げられる。
【００５６】
含硫黄化合物類としては、例えば、ジメチルスルホキシド、スルホラン、チオラン等が挙げられる。
【００５７】
これらのうち、特にアルコール類、エーテル類が好ましい。これらは１種で用いてもよく、２種以上を併用してもよい。
【００５８】
溶解度パラメーターが８〜１４（cal／cm3)1/2の物質は、アミン溶液に添加してもよく、有機溶液に添加してもよく、両溶液に添加してもよい。また、当該物質を予め多孔性支持体に含浸させておいてもよい。また、当該物質のガス雰囲気中で、アミン溶液と有機溶液とを多孔性支持体上で接触させてもよい。
【００５９】
アミン溶液に当該物質を添加する場合、添加量は１０〜５０重量％であることが好ましい。１０重量％未満では透過流束を上げる効果は不十分であり、５０重量％を超えると阻止率が低下する傾向となる。有機溶液に当該物質を添加する場合、添加量は０．００１〜１０重量％であることが好ましい。０．００１重量％未満では透過流束を上げる効果は不十分であり、１０重量％を超えると阻止率が低下する傾向となる。
【００６０】
アミン溶液又は有機溶液には、製膜を容易にしたり、得られる複合半透膜の性能を向上させるための目的で各種の添加剤を加えることができる。前記添加剤としては、例えば、ドデシルベンゼンスルホン酸ナトリウム、ドデシル硫酸ナトリウム、及びラウリル硫酸ナトリウム等の界面活性剤、重合により生成するハロゲン化水素を除去する水酸化ナトリウム、リン酸三ナトリウム、及びトリエチルアミン等の塩基性化合物、アシル化触媒などが挙げられる。
【００６１】
多孔性支持体上に前記アミン溶液を塗布してから前記有機溶液を塗布するまでの時間は、アミン溶液の組成、粘度及び多孔性支持体の表面層の孔径にもよるが、１５秒以下であることが好ましく、さらに好ましくは５秒以下である。前記溶液の塗布間隔が１５秒を超える場合には、アミン溶液が多孔性支持体の内部深くまで浸透・拡散し、未反応多官能アミン成分が多孔性支持体中に大量に残存する恐れがある。また、多孔性支持体の内部深くまで浸透した未反応多官能アミン成分は、その後の膜洗浄処理でも除去し難い傾向にある。なお、前記多孔性支持体上に前記アミン溶液を被覆した後、余分なアミン溶液を除去してもよい。
【００６２】
本発明においては、アミン溶液と有機溶液との接触後、多孔性支持体上の過剰な有機溶液を除去し、多孔性支持体上の形成膜を７０℃以上で加熱乾燥してスキン層を形成することが好ましい。形成膜を加熱処理することによりその機械的強度や耐熱性等を高めることができる。加熱温度は７０〜２００℃であることがより好ましく、特に好ましくは１００〜１５０℃である。加熱時間は３０秒〜１０分程度が好ましく、さらに好ましくは４０秒〜７分程度である。
【００６３】
多孔性支持体上に形成したスキン層の厚みは特に制限されないが、通常０．０５〜２μｍ程度であり、好ましくは、０．１〜１μｍである。
【００６４】
また、複合半透膜の塩阻止性、透水性、及び耐酸化剤性等を向上させるために、従来公知の各種処理を施してもよい。
【００６５】
本発明においては、スキン層を多孔性支持体の表面に形成した後、スキン層に温水通水処理を施す。温水通水処理に用いる温水の温度は特に制限されないが、通常４０〜６５℃程度であり、好ましくは４０〜６０℃である。温水通水処理の時間は特に制限されないが、１〜５時間であることが好ましく、より好ましくは３〜５時間である。温水通水処理は、膜状の複合半透膜に対して行ってもよく、複合半透膜をスパイラル状に加工して得られるスパイラル型分離膜エレメントに対して行ってもよい。
【００６６】
スパイラル型分離膜エレメントは、例えば、複合半透膜を二つ折りにした間に供給側流路材を配置したものと、透過側流路材とを積み重ね、供給側流体と透過側流体の混合を防ぐ封止部を形成するための接着剤を複合半透膜の周辺部（３辺）に塗布して分離膜ユニットを作製し、この分離膜ユニットの単数または複数を中心管の周囲にスパイラル状に巻きつけて、更に分離膜ユニットの周辺部を封止することによって製造される。
【００６７】
前記製造方法により得られるスキン層は、水中ＡＦＭでのフォースカーブ測定により算出される弾性率が１００ＭＰａ以上である。弾性率は１１０ＭＰａ以上であることが好ましく、より好ましくは１３０ＭＰａ以上であり、さらに好ましくは１５０ＭＰａ以上である。
【００６８】
水中ＡＦＭでのフォースカーブ測定によるスキン層の弾性率の算出は、実施例に記載の方法で行う。
【００６９】
また、水中ＡＦＭでのフォースカーブ測定によって算出されたスキン層の弾性率の値に基づいて、高温環境下に長期間曝された場合に複合半透膜の水透過性が低下しやすいか否かを事前に評価することが可能である。具体的には、複合半透膜のスキン層の弾性率を水中ＡＦＭでのフォースカーブ測定により算出し、得られた弾性率の値が１００ＭＰａ以上の場合には、当該複合半透膜は、熱によって水透過性が低下しにくいと評価でき、得られた弾性率の値が１００ＭＰａ未満の場合には、当該複合半透膜は、熱によって水透過性が低下しやすいと評価することができる。
【実施例】
【００７０】
以下に実施例をあげて本発明を説明するが、本発明はこれら実施例によりなんら限定されるものではない。
【００７１】
〔評価及び測定方法〕
（水中ＡＦＭでのフォースカーブ測定によるスキン層の弾性率の算出）
作製したウェット状態の複合半透膜を２ｃｍ×２ｃｍの大きさに切断したサンプル１を、アサイラムテクノロジー社製の液中測定用固定治具（Closed Fluid Cell）、固定ピン２、及び抑え板３を用いて、図１に示すように、固定治具のガラス板４上に固定した。その後、サンプル１上に超純水５を約１００μｌ滴下した。  
そして、サンプル１を垂直方向に移動させて、サンプル１のスキン層に、荷重をかけながら球形プローブ６を押し込み、そして引き離した際のカンチレバー７のたわみ又はそり（変位）をレーザー光８の変位としてフォトダイオードで検出してフォースカーブを測定し、装置付属のプログラムを用いて荷重とスキン層変形量に変換した。測定面積９０μｍ×９０μｍの領域を２０×２０分割し、合計４００点でフォースカーブを測定した。そして、荷重３μＮの時のスキン層変形量の平均値を求めた。  
測定装置及び測定条件は以下のとおりである。  
・測定装置：ＭＦＰ−３Ｄ（アサイラムテクノロジー社製）
・カンチレバー：ばね定数４０Ｎ／ｍ
・球形プローブ：ナノセンサーズ社製、先端曲率半径０．４μｍ、Silicon(100)、ポアソン比０．１７、弾性率１５０ＧＰａ
・測定環境：超純水中
・押し込み速度、引き離し速度：４．０μｍ／ｓ
・最大荷重：３μＮ
・測定ｎ数：４００
スキン層の弾性率Ｅsample（ＭＰａ）は、下記ヘルツ弾性接触理論式に各数値を代入することにより求められる。  
ｈ＝〔3/4[{(1−νprobe2)／Ｅprobe｝＋{(1−νsample2)／Ｅsample｝］〕2/3Ｆ2/3ｒ-1/3
ｈ：スキン層変形量（平均値）
νprobe：プローブのポアソン比０．１７
νsample：サンプルのポアソン比０．３５（樹脂の代表値として０．３５を採用（固定値））
Ｅprobe：プローブの弾性率１５０ＧＰａ
Ｅsample：サンプルの弾性率（ＭＰａ）
Ｆ：荷重３μＮ
ｒ：プローブの先端曲率半径０．４μｍ
【００７２】
（透過流束の低下率）
作製した複合半透膜を所定の形状、サイズに切断したサンプルを平膜評価用のセルにセットする。０．２％のＭｇＳＯ４を含みかつＮａＯＨを用いてｐＨ６．５〜７．０に調整した水溶液を２５℃で膜の供給側と透過側に０．９ＭＰａの差圧を与えて膜に接触させる。この操作によって得られた透過水の透過速度を測定し、膜面積１平方メートル当たりの１日の透水量（立方メートル）から透過流束Ｘ（ｍ３／ｍ２・ｄ）を算出した。当該サンプルを４０℃の環境下で７日間保管し、その後、同様の方法で透過流束Ｙを算出した。透過流束の低下率は下記式により算出した。  
透過流束の低下率（％）＝〔（Ｘ−Ｙ）／Ｘ〕×１００
【００７３】
比較例１
ピペラジン７水和物３．６重量％、ラウリル硫酸ナトリウム０．１５重量％、カンファースルホン酸６重量％、及び水酸化ナトリウム１．４８重量％を水に溶解させてアミン溶液を調製した。そして、アミン溶液を多孔性支持体の表面に接触させた後、余分なアミン溶液を除去した。その後、多孔性支持体の表面のアミン溶液と、トリメシン酸クロライド０．４２重量％及びｔ−ブタノール０．５重量％をＩＰ１０１６（沸点１０６℃）に溶解させた有機溶液とを接触させた。その後、余分な有機溶液を除去し、１２０℃の熱風乾燥機中で３分間保持して、多孔性支持体上にポリアミド系樹脂を含むスキン層を形成して複合半透膜を作製した。
【００７４】
実施例１
比較例１で作製した複合半透膜に、４０℃の温水を５時間通水して、スキン層に温水通水処理を施した。
【００７５】
実施例２
比較例１で作製した複合半透膜に、５０℃の温水を５時間通水して、スキン層に温水通水処理を施した。
【００７６】
実施例３
比較例１で作製した複合半透膜に、６０℃の温水を５時間通水して、スキン層に温水通水処理を施した。
【００７７】
実施例４
比較例１で作製した複合半透膜を用いてスパイラル型分離膜エレメントを作製した。作製したスパイラル型分離膜エレメントに、６０℃の温水を３時間通水して、スキン層に温水通水処理を施した。なお、前記弾性率及び透過流束の測定においては、エレメントから複合半透膜を取り出して測定した。
【００７８】
【表１】
0006437835.tif 000002
【産業上の利用可能性】
【００７９】
本発明の複合半透膜及びスパイラル型分離膜エレメントは、超純水の製造、かん水または海水の脱塩などに好適であり、また染色排水や電着塗料排水などの公害発生原因である汚れなどから、その中に含まれる汚染源あるいは有効物質を除去・回収し、排水のクローズ化に寄与することができる。また、食品用途などで有効成分の濃縮、浄水や下水用途等での有害成分の除去などの高度処理に用いることができる。また、油田やシェールガス田などにおける排水処理に用いることができる。
【符号の説明】
【００８０】
１：サンプル
２：固定ピン
３：抑え板
４：固定治具のガラス板
５：超純水
６：球形プローブ
７：カンチレバー
８：レーザー光
【図１】
0006437835.tif 000003